СПОСОБ РЕГЕНЕРАЦИИ СОДЕРЖАЩЕГО РУТЕНИЙ ИЛИ СОЕДИНЕНИЯ РУТЕНИЯ КАТАЛИЗАТОРА, ОТРАВЛЕННОГО СЕРОЙ В ВИДЕ СЕРНИСТЫХ СОЕДИНЕНИЙ

1. Способ регенерации содержащего рутений или соединения рутения катализатора, отравленного серой в виде сернистых соединений, отличающийся тем, что катализатор при необходимости при повышенной температуре подвергают обработке в неокислительных условиях газовым потоком, содержащим галогеноводород, в частности хлороводород.
2. Способ по п.1, отличающийся тем, что регенерацию осуществляют при температуре до 600°С, предпочтительно от 200 до 500°С, особенно предпочтительно от 300 до 450°С.
3. Способ по п.1, отличающийся тем, что регенерацию осуществляют при давлении до 20 бар, предпочтительно до 5 бар, особенно предпочтительно до 1,5 бар.
4. Способ по п.1, отличающийся тем, что регенерацию осуществляют при содержании галогеноводорода от 0,1 до 100 об.%, предпочтительно от 1 до 30 об.%, особенно предпочтительно от 5 до 25 об.%.
5. Способ по п.1, отличающийся тем, что содержащим рутений или соединения рутения катализатором является катализатор на основе галогенидов рутения, в частности хлоридов рутения, оксидгалогенидов рутения, в частности оксидхлоридов рутения, или оксидов рутения, присутствующих в катализаторе в виде отдельных соединений или в виде смеси.
6. Способ по п.1, отличающийся тем, что регенерацию осуществляют в течение промежутка времени от 0,5 до 100 ч.
7. Способ по п.1, отличающийся тем, что регенерацию катализатора осуществляют в том же реакционном объеме, в котором его применяют для осуществления катализируемой им реакции.
8. Способ по п.7, отличающийся тем, что поток регенерационного газа пропускают в направлении, противоположном направлению потока компонентов катализируемой катализатором реакции.
9. Способ по п.1, отличающийся тем, что катализатором является катализатор газофазного окисления хлороводорода кислородом.
10. Способ по п.1, отличающийся тем, что регенерацию осуществляют поинтервально, причем между соответствующими временными интервалами определяют содержание серы и/или активность катализатора.
2
4
2
3
3
2
2
2
4
2
3
11. Способ по одному из пп.1-10, отличающийся тем, что сернистыми соединениями являются одно или несколько соединений, выбранных из группы, включающей HSO, НSО, SО, SO, COS, HS, а также соли HSO и НSO.
12. Способ катализируемого газофазного окисления хлороводорода кислородом с применением катализатора на основе рутения или соединений рутения, отличающийся тем, что катализатор подвергают регенерации по одному из пп.1-11 после снижения его каталитической активности до заданного значения.